(57)【要約】 【課題】アクリル酸エステル類またはアクリルアミドより選ばれる少なくとも一種の化合物からなる重合物を主成分とするガラス親水化剤について、長期間保管しても安定した性能を発揮し続けるようにする。【解決手段】アクリル酸エステル類またはアクリルアミドより選ばれる少なくとも一種の化合物からなる重合物を主成分として含有するガラス親水化剤にｐH緩衝作用を有する化合物を含有する。好ましくは前記ｐＨ緩衝剤が安息香酸を含有する。【特許請求の範囲】
【請求項１】
アクリル酸エステル類またはアクリルアミドより選ばれる少なくとも１種の化合物からなる重合物を含有するガラス親水化剤であって、さらにｐＨ緩衝剤を含むことを特徴とするガラス親水化剤。
【請求項２】
前記ｐＨ緩衝剤が安息香酸を含有することを特徴とする請求項１に記載のガラス親水化剤。
【発明の詳細な説明】
【技術分野】
【０００１】
本発明は降雨や結露が発生した際に、ガラス表面に付着する水滴を、濡れ（水膜）の状態にすることにより視認性の低下を防止するガラス親水化剤に関するものである。 
【背景技術】
【０００２】
降雨や結露がガラス表面に発生した場合、例えば自動車のガラスでは、運転中にサイドミラーやサイドガラス、リヤガラスに付着する水滴は視界を遮り、特に夜間では他車のライトによる光の乱反射が起こりやすく視界が著しく低下する原因になる。これを防止する方法として、水溶性高分子を主成分とする自動車用ガラス親水化剤がある（例えば、特許文献１参照）。
【０００３】
前記ガラス親水化剤に用いられる水溶性高分子は、透明性や耐水性の点からアクリル酸エステル類またはアクリルアミドより選ばれる少なくとも一種の化合物からなる重合物がよい（例えば、特許文献２参照）。
【特許文献１】特開２００２−８８２９８号公報
【特許文献２】特願２００３−３３９９４号公報
【０００４】
ガラス親水化剤として、アクリル酸エステル類またはアクリルアミドより選ばれる少なくとも一種の化合物からなる前記重合物を水で希釈して用いた場合、ガラス親水化剤の性能はその溶液のｐＨにきわめて強く依存する。すなわちｐＨが変化すると、前記重合物の溶解度が低下し一部がゲル化してしまい水溶液として不安定になったり、分子表面の電荷が変化してしまう場合がある。
【０００５】
またガラス親水化剤としてアクリル酸エステル類またはアクリルアミドより選ばれる少なくとも一種の化合物からなる重合物の水溶液を用いる場合、長期間、特に常温より高い温度で放置すると前記重合物の一部が加水分解等の化学変化を起こし、水溶液のｐＨが変化することがある。このｐＨ変化によって、前記した溶解度の低下が起こると、ガラス親水化剤が白濁したり重合物の一部にゲル化が発生し、場合によっては前記重合物の特徴である透明性が高いという利点を失ってしまう。
【０００６】
またｐＨの変化によって、重合物分子の電荷状態が変化してしまうと、重合物とガラスとの静電的な密着性に影響を及ぼし、前記重合物を用いたガラス親水化剤の特徴である耐水性が高いという利点を失ってしまう。
【０００７】
ガラス親水化剤として、アクリル酸エステル類またはアクリルアミドより選ばれる少なくとも一種の化合物からなる重合物の水溶液を用いる場合、性能を充分に発揮するためには液剤のｐＨを安定に制御することがきわめて重要になる。
【発明の開示】
【発明が解決しようとする課題】
【０００８】
本発明は、アクリル酸エステル類またはアクリルアミドより選ばれる少なくとも一種の化合物からなる重合物を主成分とするガラス親水化剤の長期間の保管におけるｐＨ変化に係わる問題点を解決し、長期間の保管においても、安定した性能を発揮し続けるガラス親水化剤を提供することを目的とする。
【課題を解決するための手段】
【０００９】
上記課題を解決するため、本発明においてはアクリル酸エステル類またはアクリルアミドより選ばれる少なくとも一種の化合物からなる重合物を主成分として含有するガラス親水化剤であって、さらにｐＨ緩衝剤を含むことを特徴とするガラス親水化剤を提供する。
【００１０】
また本発明の好ましい態様においては、前記ガラス親水化剤の緩衝剤が安息香酸を含有することを特徴とするガラス親水化剤を提供する。
【発明の効果】
【００１１】
本発明によればアクリル酸エステル類またはアクリルアミドより選ばれる少なくとも一種の化合物からなる重合物を主成分とするガラス親水化剤にｐＨ緩衝剤を添加することによって、ガラス親水化剤を長期間の保管をしても、加水分解等の化学変化によるｐＨ変化を抑制することが可能となる。その結果、加水分解等の化学変化によるガラス親水化剤の劣化を最小限に抑えることができ、長期間に渡り安定した性能を発揮することが可能となった。
【００１２】
本発明によればｐＨ緩衝剤として安息香酸を用いれば、ｐＨ緩衝作用のほか、防腐剤としての作用も併せ持つ。
【発明を実施するための最良の形態】
【００１３】
アクリル酸エステル類としては（メタ）アクリル酸メチル、（メタ）アクリル酸ジメチルアミノエチル、（メタ）アクリル酸ジエチルアミノエチル、（メタ）アクリル酸ジメチルアミノプロピル（メタ）アクリル酸、ジエチルアミノプロピルなどが挙げられる。
【００１４】
ｐＨ緩衝剤とは、弱アルカリと酸を混合したもの、弱酸とアルカリを混合したもの、共役酸‐塩基の等モル濃度の溶液を混合したもの等があるが、好ましくはこはく酸／水酸化ナトリウム系緩衝剤、くえん酸／くえん酸ナトリウム系緩衝剤、安息香酸水溶液が挙げられる。ｐＨ緩衝剤の濃度は０．０１ｍｏｌ／Ｌ〜０．０５ｍｏｌ／Ｌが好ましい。０．０１ｍｏｌ/Ｌ以下ではｐＨ緩衝作用が低下する恐れがあり、０．０５ｍｏｌ/Ｌ以上では、ガラス表面の乾燥後の透明性が悪くなる恐れがある。
【００１５】
ガラス親水化剤の濃度は、用いるアクリル酸エステル類またはアクリルアミドより選ばれる少なくとも一種の化合物からなる重合物の種類や分子量に依存するが０．０１〜１重量％が好ましい。０．０１重量％より少ない場合は、得られる塗膜が薄くなりすぎて耐水性が低下する。
また、１重量％より多い場合は得られる塗膜が厚くなってムラになったり、粘度が高くなりすぎ取り扱いが難しくなる恐れがある。
【実施例】
【００１６】
次に実施例によって本発明をさらに詳細に説明するが、本発明はこれらによって何ら限定されるものではない。アクリル酸エステル類またはアクリルアミドより選ばれる少なくとも一種の化合物からなる重合物として、星光ＰＭＣ株式会社のＤＳ４３１およびＤＳ４３６６を用いた。
【００１７】
（実施例１）
pH=5.2に調整したくえん酸／くえん酸ナトリウム系ｐＨ緩衝剤９９重量部に撹拌しながらＤＳ４３６６を１重量部加え溶解させ透明液状物を得た。
（実施例２）
pH=5.2に調整したこはく酸／水酸化ナトリウム系ｐＨ緩衝剤９９重量部に撹拌しながらＤＳ４３３６６を１重量部加え溶解させ透明液状物を得た。
（実施例３）
安息香酸水溶液９９重量部に撹拌しながらＤＳ４３６６を１重量部加え溶解させ透明液状物を得た。
（実施例４）
安息香酸水溶液９９重量部に撹拌しながらＤＳ４３１を１重量部加え溶解させ透明液状物を得た。
各ｐH緩衝剤において、くえん酸、こはく酸、安息香酸の濃度はそれぞれ０.０１ｍｏｌ／Ｌとした。
【００１８】
（比較例１）
イオン交換水９９重量部に撹拌しながらＤＳ４３６６を１重量部加え溶解させ透明液状物を得た。
（比較例２）
イオン交換水９９重量部に撹拌しながらＤＳ４３１を１重量部加え溶解させ透明液状物を得た。
【００１９】
（試験方法） 
実施例１乃至実施例６および比較例１、比較例２に示したガラス親水化剤をガラスビンに入れ、長期保管の代用として、５０℃の恒温槽中で６０日間放置後にｐＨを測定した。また液の外観、ガラス親水化性能を確認し、表１に示した。またｐＨの経時変化を図１および図２に示した
【００２０】
【表１】
2005298656.tif 000002
【００２１】
本発明によれば、アクリル酸エステル類またはアクリルアミドより選ばれる少なくとも一種の化合物からなる重合物を用いたガラス親水化剤に、ｐＨ緩衝剤を添加することによって、長期間保管してもガラス親水化剤のｐＨが安定し、ガラス親水化剤としての性能を失っていなかった。
【００２２】
一方、ｐＨ緩衝剤を添加していないものは、長期間保管によってガラス親水化剤のｐＨが上昇した。その結果として、ゲル化したもの、ガラスとの密着性が若干低下したものが見られた。
【００２３】
本発明によれば、アクリル酸エステル類またはアクリルアミドより選ばれる少なくとも一種の化合物からなる重合物を用いたガラス親水化剤に、ｐＨ緩衝剤としての安息香酸を添加すると、ｐＨ緩衝作用以外にも防腐剤としての効果も発現する。前記重合物は有機物であるため、通常水溶液で使用する場合は、防腐剤などを別途添加することを検討しなければならないがそれが不要となる。
【００２４】
本発明中によって得られたガラス親水化剤の使用の形態の一例は、ガラス親水化剤を収納する容器からトリガースプレーを用いて吐出させることであるが、その他の使用形態においても良好な性能を有することは言うまでもない。
【図面の簡単な説明】
【００２５】
【図１】本発明の実施例１乃至３、比較例１におけるｐＨ値の経時変化を示した図である
【図２】本発明の実施例４、比較例２におけるｐＨ値の経時変化を示した図である
【図１】
2005298656.tif 000003
【図２】
2005298656.tif 000004